(57)【要約】【課題】低コストで、かつ製品の見栄えへの影響を最小限に抑えることで、フライアッシュ等をセメント用混合材等の建設材料として有効利用する。【解決手段】未燃カーボンを含有する建設材料用原料（フライアッシュ等）Ａ１にプラズマを照射するプラズマ照射装置３を備える建設材料の製造装置１。未燃カーボンを含有する建設材料用原料から未燃カーボンを除去する脱炭装置を備え、プラズマ照射装置は、脱炭装置で脱炭処理した後の建設材料用原料にプラズマを照射することができる。建設材料用原料にプラズマを照射することにより、建設材料用原料に存在する未燃カーボンを疎水性から親水性へと改質し、改質後の建設材料Ａ２を利用した際に、未燃カーボンの製品表面への浮き上がりを防止することができる。【選択図】図１
2014087755.tif 000002
【特許請求の範囲】
【請求項１】
未燃カーボンを含有する建設材料用原料にプラズマを照射するプラズマ照射装置を備えることを特徴とする建設材料の製造装置。
【請求項２】
未燃カーボンを含有する建設材料用原料から該未燃カーボンを除去する脱炭装置を備え、
前記プラズマ照射装置は、該脱炭装置で脱炭処理した後の建設材料用原料にプラズマを照射することを特徴とする請求項１に記載の建設材料の製造装置。
【請求項３】
前記脱炭装置は、乾式であって、
前記プラズマ照射装置は、前記乾式脱炭装置による脱炭処理後の建設材料用原料を搬送する搬送装置の上方に配置され、該搬送装置によって搬送中の前記建設材料用原料にプラズマを照射することを特徴とする請求項２に記載の建設材料の製造装置。
【請求項４】
前記脱炭装置は、浮選機を備え、
前記プラズマ照射装置は、前記浮選機によって脱炭処理されたスラリー状の建設材料用原料にプラズマを照射することを特徴とする請求項２に記載の建設材料の製造装置。
【請求項５】
前記脱炭装置は、浮選機と、該浮選機によって脱炭処理されたスラリー状の建設材料用原料を貯留する浮遊槽とを備え、
前記プラズマ照射装置は、前記浮遊槽の上方に配置され、前記浮遊槽の液面に浮遊する未燃カーボンにプラズマを照射することを特徴とする請求項２に記載の建設材料の製造装置。
【請求項６】
前記建設材料用原料はフライアッシュ又は石膏であって、建設材料としてセメント混合材又はコンクリート混和材を得ることを特徴とする請求項１乃至５のいずれかに記載の建設材料の製造装置。
【請求項７】
未燃カーボンを含有する建設材料用原料にプラズマを照射することを特徴とする建設材料の製造方法。
【請求項８】
未燃カーボンを含有する建設材料用原料を脱炭処理し、
該脱炭処理した後の建設材料用原料にプラズマを照射することを特徴とする請求項７に記載の建設材料の製造方法。
【請求項９】
前記建設材料用原料を乾式にて脱炭処理し、該脱炭処理後の建設材料用原料に前記プラズマを照射することを特徴とする請求項８に記載の建設材料の製造方法。
【請求項１０】
前記建設材料用原料を湿式にて脱炭処理し、該脱炭処理後のスラリー状の建設材料用原料に前記プラズマを照射することを特徴とする請求項８に記載の建設材料の製造方法。
【請求項１１】
前記建設材料用原料はフライアッシュ又は石膏であって、建設材料としてセメント混合材又はコンクリート混和材を得ることを特徴とする請求項８、９又は１０に記載の建設材料の製造方法。
【発明の詳細な説明】
【技術分野】
【０００１】
本発明は、建設材料の製造装置及び製造方法に関し、特に、石炭焚き火力発電所等で発生したフライアッシュ等をセメント用混合材等の建設材料として有効利用する装置及び方法に関する。
【背景技術】
【０００２】
従来、石炭焚き火力発電所等で発生したフライアッシュは、セメント及び人工軽量骨材の原料、セメント用混合材、コンクリート用混和材等に利用されている。この際、フライアッシュ中に未燃カーボンが多く含まれると、上記用途に使用した際に、コンクリートの作業性が低下したり、人工軽量骨材の品質が低下するため、未燃カーボン含有率の高いフライアッシュは有効利用することができず、産業廃棄物として埋め立て処理されていた。
【０００３】
そこで、例えば、特許文献１には、フライアッシュに水を加えてスラリーとし、スラリーに捕集剤を添加し、スラリー及び捕集剤に剪断力を付与して表面改質を行った後、浮選工程において、気泡にフライアッシュの未燃カーボンを付着させて浮上させるフライアッシュ中の未燃カーボンの除去方法が記載されている。
【０００４】
また、特許文献２には、フライアッシュを粉砕してフライアッシュ粒子の内部に残存する未燃カーボンを露出させ、未燃カーボンの回収率を向上させるフライアッシュ中の未燃カーボン除去装置及び除去方法が記載されている。
【先行技術文献】
【特許文献】
【０００５】
【特許文献１】特許第３６１３３４７号公報
【特許文献２】特開２００７−２２２８００号公報
【発明の概要】
【発明が解決しようとする課題】
【０００６】
しかし、上記従来技術等に記載の脱炭処理を行っても、未燃カーボンを完全に除去することはできず、脱炭処理後のフライアッシュをセメント用混合材等に利用しようとすると、僅かに残存する未燃カーボンの量的な変動が製品の見栄えに影響することなどの理由で、フライアッシュの有効利用が遅れている。また、未燃カーボン除去効率のさらなる向上を図ろうとすると、処理設備の設置コストや、運転コストが増大し、他のセメント用混合材等との比較において利点が失われるという問題があった。
【０００７】
そこで、本発明は、上記従来の技術における問題点に鑑みてなされたものであって、低コストで、かつ製品の見栄えへの影響を最小限に抑えることで、フライアッシュ等をセメント用混合材等の建設材料として有効利用することを目的とする。
【課題を解決するための手段】
【０００８】
上記目的を達成するため、本発明は、建設材料の製造装置であって、未燃カーボンを含有する建設材料用原料にプラズマを照射するプラズマ照射装置を備えることを特徴とする。
【０００９】
本発明によれば、建設材料用原料にプラズマを照射することにより、建設材料用原料に含まれる未燃カーボンを疎水性から親水性へと改質することができるため、この改質後の建設材料を利用した際に、未燃カーボンの製品表面への浮き上がりを防止することができる。これにより、低コストで、製品の見栄えへの影響を最小限に抑えることができる。
【００１０】
上記建設材料の製造装置において、未燃カーボンを含有する建設材料用原料から該未燃カーボンを除去する脱炭装置を備え、前記プラズマ照射装置は、該脱炭装置で脱炭処理した後の建設材料用原料にプラズマを照射することができる。これにより、脱炭処理後の建設材料用原料に残存する未燃カーボンを疎水性から親水性へと改質することができ、改質後の建設材料を利用した際に、未燃カーボンの製品表面への浮き上がりを防止することができる。
【００１１】
上記建設材料の製造装置において、前記脱炭装置を乾式とし、前記プラズマ照射装置を、前記乾式脱炭装置による脱炭処理後の建設材料用原料を搬送する搬送装置の上方に配置し、該搬送装置によって搬送中の前記建設材料用原料にプラズマを照射するように構成することができる。
【００１２】
また、前記脱炭装置は、浮選機を備え、前記プラズマ照射装置は、前記浮選機によって脱炭処理されたスラリー状の建設材料用原料にプラズマを照射することもできる。
【００１３】
さらに、脱炭装置は、浮選機と、該浮選機によって脱炭処理されたスラリー状の建設材料用原料を貯留する浮遊槽とを備え、前記プラズマ照射装置は、前記浮遊槽の上方に配置され、前記浮遊槽の液面に浮遊する未燃カーボンにプラズマを照射することができる。浮遊槽の液面に浮遊する未燃カーボンにプラズマを照射することで、未燃カーボンを疎水性から親水性へと効率よく改質することができる。
【００１４】
また、前記建設材料用原料をフライアッシュ又は石膏とし、建設材料としてセメント混合材又はコンクリート混和材を得ることができ、改質後のフライアッシュ等をセメント用混合材等として利用した際に、未燃カーボンの製品表面への浮き上がりを防止することで、フライアッシュ等の有効利用を図ることができる。
【００１５】
さらに、本発明は、建設材料の製造方法であって、未燃カーボンを含有する建設材料用原料にプラズマを照射することを特徴とする。本発明によれば、上記発明と同様に、改質後の建設材料を利用した際に、未燃カーボンの製品表面への浮き上がりを防止し、低コストで、製品の見栄えへの影響を最小限に抑えることができる。
【００１６】
上記建設材料の製造方法において、未燃カーボンを含有する建設材料用原料を脱炭処理し、該脱炭処理した後の建設材料用原料にプラズマを照射することができる。これにより、脱炭処理後の建設材料用原料に残存する未燃カーボンを疎水性から親水性へと改質し、改質後の建設材料を利用した際に、未燃カーボンの製品表面への浮き上がりを防止することができる。
【００１７】
上記建設材料の製造方法において、前記建設材料用原料を乾式にて脱炭処理し、該脱炭処理後の建設材料用原料に前記プラズマを照射することができる。
【００１８】
また、前記建設材料用原料を湿式にて脱炭処理し、該脱炭処理後のスラリー状の建設材料用原料に前記プラズマを照射することもできる。
【００１９】
さらに、前記建設材料用原料をフライアッシュ又は石膏とし、建設材料としてセメント混合材又はコンクリート混和材を得ることができ、フライアッシュ等の有効利用を図ることができる。
【発明の効果】
【００２０】
以上のように、本発明によれば、低コストで、かつ製品の見栄えへの影響を最小限に抑えることで、フライアッシュ等をセメント用混合材等の建設材料として有効利用することが可能となる。
【図面の簡単な説明】
【００２１】
【図１】本発明に係る建設材料の製造装置の第１の実施形態を示す全体構成図である。
【図２】本発明に係る建設材料の製造装置の第２の実施形態を示す全体構成図である。
【発明を実施するための形態】
【００２２】
次に、本発明を実施するための形態について、図面を参照しながら詳細に説明する。尚、以下の説明においては、フライアッシュを用いたセメント用混合材の製造に本発明を適用した場合を例にとって説明する。
【００２３】
図１は、本発明に係る建設材料の製造装置の第１の実施形態を示し、この製造装置１は、脱炭処理されたフライアッシュＡ１を搬送するベルトコンベア（搬送装置）２と、搬送中のフライアッシュＡ１にプラズマを照射するプラズマ照射装置３とで構成される。脱炭処理されたフライアッシュＡ１は、乾式の脱炭処理装置によって得られたものであってもよく、湿式の脱炭処理装置によって脱炭処理された後、乾燥して得られたものであってもよい。
【００２４】
プラズマ照射装置３は、フライアッシュＡ１に含まれる未燃カーボンを疎水性から親水性に改質するために設けられる。このプラズマ照射装置３は、１〜５０ｋＶの電圧のものを使用することができ、照射するプラズマとしては、酸素を含むプラズマであれば特に限定されない。例えば、亜酸化窒素（Ｎ2Ｏ）、一酸化炭素（ＣＯ）、二酸化炭素（セメント用混合材Ｏ2）及び水蒸気（Ｈ2Ｏ）等のプラズマであってもよい。
【００２５】
上記構成を有する製造装置１によれば、フライアッシュＡ１中に含まれる疎水性の未燃カーボンを親水性に改質することができ、この改質後のフライアッシュＡ２をセメント用混合材として利用した際に、未燃カーボンがコンクリート全体に分散し、製品の表面上に未燃カーボン（黒点）が浮き上がるのを防止することができ、製品の見栄えを向上させることができる。
【００２６】
次に、本発明に係る建設材料の製造装置の第２の実施形態について、図２を参照しながら説明する。以下の説明においても、フライアッシュを用いたセメント用混合材の製造に本発明を適用した場合を例にとって説明する。
【００２７】
この製造装置１１は、フライアッシュを含むスラリーＳ１に気泡を発生させるための調整槽１２と、スラリーＳ２に含まれる気泡に未燃カーボンを付着させて浮上させることにより、未燃カーボンを分離する浮選機１４と、浮選機１４からのテールＴを貯留する浮遊荷電槽（以下、「浮遊槽」という）１６と、浮遊槽１６の上方に配置され、未燃カーボンにプラズマを照射するプラズマ照射装置３と、プラズマ照射後のスラリーＳ３を固液分離するフィルタープレス１９とで構成される。
【００２８】
調整槽１２は、図示しないスラリータンクから供給されたスラリーＳ１に、起泡剤Ｂを添加してこれらを混合するものであって、内部に撹拌羽根を備える。
【００２９】
浮選機１４は、気泡にスラリーＳ２中の未燃カーボンを付着させて浮上させ、未燃カーボンを含むフロスと、未燃カーボンが除去されたフライアッシュを含むテールＴとに分離するものであり、浮選機１４の上方には、泡を発生させるための空気Ａを供給する空気供給設備（不図示）が設けられる。
【００３０】
浮遊槽１６は、浮選機１４からのテールＴを貯留すると共に、テールＴに含まれる未燃カーボンを液面に浮遊させるために設けられる。
【００３１】
プラズマ照射装置３は、浮遊槽１６の上方に配置され、浮遊槽１６の液面に浮遊する未燃カーボンに対してプラズマを照射するために設けられ、図１に示した第１の実施形態におけるプラズマ照射装置３と同様の構成を有する。
【００３２】
フィルタープレス１９は、浮選機１４からのテールＴを固液分離するために備えられる。
【００３３】
次に、上記の製造装置１１を用いた本発明に係るフライアッシュの処理方法について説明する。
【００３４】
図示しないスラリータンクにおいて生成されたフライアッシュを含むスラリーＳ１を調整槽１２に投入すると共に、調整槽１２に起泡剤Ｂを添加する。
【００３５】
次に、浮選機１４において、スラリーＳ２中の親油性成分を気泡に付着させ、未燃カーボンを含むフロスと、未燃カーボンが略々除去された親水性成分としてのフライアッシュを含むテールＴとに分離する。
【００３６】
浮選機１４からのテールＴには、微量の未燃カーボンが残留しているため、このテールＴを浮遊槽１６に供給し、テールＴに含まれる未燃カーボンを浮遊させる。この浮遊している未燃カーボンに対してプラズマ照射装置３を介してプラズマを照射し、未燃カーボンを疎水性から親水性へと改質する。
【００３７】
次に、浮遊槽１６からのスラリーＳ３をフィルタープレス１９に供給して固液分離し、固体側に親水性へ改質された未燃カーボンを含むフライアッシュを得ることができ、このフライアッシュをセメント用混合材として利用することで、製品表面上への未燃カーボンの浮き上がりを防止し、製品の見栄えを向上させることができる。
【００３８】
尚、上記実施の形態では、フライアッシュを用いたセメント用混合材の製造に本発明を適用した場合を例示したが、未燃カーボンを親水性へ改質したフライアッシュをコンクリート混和材として使用し、同様の効果を奏することもできる。
【００３９】
また、フライアッシュ以外にも、石膏を脱炭処理した後プラズマを照射し、石膏に残存する未燃カーボンを疎水性から親水性へと改質し、セメントクリンカと共に粉砕してセメントを製造することができる。
【００４０】
さらに、フライアッシュや石膏に限らず、疎水性の未燃カーボンを含む建設材料用原料を脱炭処理し、又は脱炭処理をせずに、プラズマを照射して未燃カーボンを親水性に改質することで、製品表面上への未燃カーボンの浮き上がりを防止し、製品の見栄えを向上させることが可能となる。
【符号の説明】
【００４１】
１  建設材料の製造装置
２  ベルトコンベア
３  プラズマ照射装置
１１  建設材料の製造装置
１２  調整槽
１４  浮選機
１６  浮遊槽
１９  フィルタープレス
Ａ  空気
Ａ１、Ａ２  フライアッシュ
Ｂ  起泡剤
Ｓ１〜Ｓ３  スラリー
Ｔ  テール
【図１】
2014087755.tif 000003
【図２】
2014087755.tif 000004